КАТАЛИЗАТОР НА НОСИТЕЛЕ, ЕГО АКТИВИРОВАННАЯ ФОРМА И ИХ ПОЛУЧЕНИЕ И ПРИМЕНЕНИЕ

1. Катализатор на носителе, содержащий: органический полимерный материал-носитель и частицы сплава Ренея, поддерживаемые на органическом полимерном материале-носителе, где по существу все частицы сплава Ренея являются частично заделанными в органический полимерный материал-носитель.
2. Катализатор по п. 1, где этот сплав Ренея содержит по меньшей мере один металл Ренея и по меньшей мере один способный выщелачиваться элемент.
3. Катализатор по п. 2, где по меньшей мере один металл Ренея выбран из никеля, кобальта, меди и железа, и по меньшей мере один способный выщелачиваться элемент выбран из алюминия, цинка и кремния.
4. Катализатор по п. 2, где массовое отношение металла Ренея к способному выщелачиваться элементу в сплаве Ренея составляет от 1:99 до 10:1.
5. Катализатор по п. 4, где массовое отношение металла Ренея к способному выщелачиваться элементу в сплаве Ренея составляет от 1:10 до 4:1.
6. Катализатор по п. 2, где сплав Ренея дополнительно содержит по меньшей мере один промотор, выбранный из Mo, Cr, Ti и Ru, в количестве от 0,01 масс. % до 5 масс. % на основе общей массы сплава Ренея.
7. Катализатор по любому из пп. 1-6, где органический полимерный материал является пластиком или модифицированным пластиком.
8. Катализатор по любому из пп. 1-6, где органический полимерный материал выбран из полиолефинов, полиамидов, полистиролов, эпоксидных смол, фенольных смол и их смесей или комбинаций.
9. Катализатор по любому из пп. 1-6, где органический полимерный материал выбран из полипропиленов, Nylon-6, Nylon-66, полистиролов, фенольных смол, эпоксидных смол и их смесей и комбинаций.
10. Катализатор по любому из пп. 1-6, где в катализаторе частицы сплава Ренея распределены неравномерно, при этом концентрация частиц сплава Ренея в части поверхности этого носителя является большей, чем концентрация частиц сплава Ренея в срединной части этого носителя.
11. Способ получения катализатора по любому из пп. 1-10, включающий: формование с пресс-формой органического полимерного материала-носителя, окруженного частицами сплава Ренея, при температуре формования органического полимерного материала для термопластичного органического полимерного материала или при условиях неотверждения для термореактивного органического полимерного материала.
12. Способ по п. 11, который является одним из:
способа (i), содержащего стадии:
(1) обеспечения частиц термопластичного органического полимерного материала, имеющих желаемые размер и форму;
(2) помещения частиц термопластичного органического полимерного материала в частицы сплава Ренея таким образом, чтобы сделать частицы этого органического полимерного материала полностью окруженными частицами сплава Ренея;
(3) прессования смеси частиц сплава Ренея и частиц термопластичного органического полимерного материала при температуре формования термопластичного органического полимерного материала таким образом, чтобы подвинуть определенное количество частиц сплава Ранея по меньшей мере частично в частицы термопластичного органического полимерного материала-носителя;
(4) охлаждения, затем просеивания, для получения нанесенных частиц катализатора,
способа (ii), содержащего стадии:
(1) обеспечения листа термопластичного органического полимерного материала, имеющего желаемую толщину;
(2) однородного распыления частиц сплава Ренея на одной или обеих верхней и нижней поверхностях этого листа, предпочтительно на обеих;
(3) прессования листа, имеющего частицы сплава Ренея, распределенные на нем, при температуре формования этого термопластичного органического полимерного материала таким образом, чтобы подвинуть определенное количество частиц сплава Ранея по меньшей мере частично в этот лист, для получения листа-носителя, несущего частицы сплава Ренея в его поверхностном слое;
(4) необязательно после охлаждения, формования листа-носителя, несущего частицы сплава Ренея на его поверхности, в частицы, имеющие желаемые форму и размер, для получения нанесенных частиц катализатора,
способа (iii), содержащего стадии:
(1) составления отверждаемой композиции, которая является отверждаемой до термореактивного органического полимерного материала и которая может быть жидкой системой или порошковой твердой системой;
(2) добавления к пресс-форме, имеющей желаемый размер частиц и форму полости, подходящие для неподвижных катализаторов или псевдоожижженных катализаторов, сначала частиц сплава Ренея, затем отверждаемой композиции, составленной в стадии (1), и затем частиц сплава Ренея, и затем подвергания термореактивного органического полимерного материала обработке частичного отверждения, для обеспечения частично отвержденного состоящего из частиц носителя, окруженного частицами сплава Ренея;
(3) затем прессования частично отвержденного состоящего из частиц носителя, окруженного частицами сплава Ренея, для продвигания определенного количества частиц сплава Ренея по меньшей мере частично в этот состоящий из частиц носитель и, одновременно или после этого, отверждения полностью термореактивного органического полимерного материала; и
(4) просеивания, для получения катализатора на состоящем из частиц носителе;
способа (iv), содержащего стадии:
(1) составления отверждаемой композиции, которая является отверждаемой до термореактивного органического полимерного материала и которая может быть жидкой системой или порошковой твердой системой;
(2) частичного отверждения этой отверждаемой композиции в подходящей пресс-форме для обеспечения частично отвержденного листа органического полимерного материала, где степень отверждения является такой, что этот частично отвержденный органический полимерный материал позволяет прессование частиц сплава Ренея в следующей стадии;
(3) однородного распыления частиц сплава Ренея на одной или обеих верхней и нижней последовательностях листа;
(4) прессования листа, имеющего напыленные на нем частицы сплава Ренея, таким образом, чтобы подвинуть некоторое количество частиц сплава Ренея по меньшей мере частично в этот лист и, одновременно или после этого, полностью отверждения этого термореактивного органического полимерного материала, и
(5) формования листа из стадии (4) в частицы, имеющие желаемые форму и размер, для получения состоящего из частиц катализатора на носителе,
способа (v), содержащего стадии:
(1) получения частично отвержденных частиц термореактивного органического полимерного материала, имеющих желаемые форму и размер, из отверждаемой композиции, которая является отверждаемой до термореактивного органического полимерного материала, со степенью отверждения частично отвержденных частиц термореактивного органического полимерного материала, такой что она позволяет к тому же прессование частиц сплава Ренея в следующей стадии,
(2) помещения частично отвержденных частиц термореактивного органического полимерного материала в частицы сплава Ренея таким образом, чтобы сделать их полностью окруженными частицами сплава Ренея;
(3) прессования смеси частиц сплава Ренея и частично отвержденных частиц термореактивного органического полимерного материала для того, чтобы продвинуть некоторое количество частиц сплава Ренея по меньшей мере частично в частицы органического полимерного материала-носителя и, одновременно или после этого, полностью отверждения этого частично отвержденного термореактивного органического полимерного материала; и
(4) просеивания, для получения состоящего из частиц катализатора на носителе.
13. Активированный катализатор на носителе, который содержит органический полимерный материал-носитель и активированные частицы сплава Ренея, нанесенные на органический полимерный материал-носитель, где по существу все из активированных частиц сплава Ренея являются частично заделанными в органический полимерный материал-носитель.
14. Катализатор по п. 13, который получен посредством активирования каустическим водным раствором катализатора на носителе по любому из пп. 1-10.
15. Способ получения активированного катализатора на носителе по пункту 13, предусматривающий:
(1) прессование на пресс-форме органического полимерного материала-носителя, окруженного частицами сплава Ренея, при температуре обработки органического полимерного материала для термопластичного органического полимерного материала или при условиях неотверждения для термореактивного органического полимерного материала, для получения катализатора на носителе с частицами сплава Ренея, нанесенными на органический полимерный материал;
(2) активирование катализатора на носителе из стадии (1) обработкой его каустическим водным раствором, для образования активированного катализатора на носителе.
16. Способ по п. 15, где каустический водный раствор является водным раствором гидроксида натрия или гидроксида калия, имеющим концентрацию от 0,5 до 50 масс. %
17. Применение катализатора по п. 13 в реакции гидрогенизации, дегидрогенизации, аминирования, дегалогенирования или десульфурации.
18. Применение по п. 17, где реакцией является реакция гидрогенизации олефина, реакция гидрогенизации алкина, реакция гидрогенизации арена, реакция гидрогенизации карбонила или реакция гидрогенизации нитрила.
19. Применение по п. 17 или 18, где реакцию проводят в процессе неподвижным слоем или с псевдоожиженным слоем.